АЛЬГИНАТНЫЙ ОТТИСКНОЙ МАТЕРИАЛ
ALGINATE IMPRESSION MATERIAL

Изобретение относится к ортопедической стоматологии и ортодонтии, конкретно - к моделированию зубочелюстных рядов для последующего протезирования и изготовления ортодонтических конструкций.
Известен альгинатный оттискной материал, содержащий антимикробную добавку: см. патент ЕР-В1-0361301.
Этот известный альгинатный оттискной материал является аналогом и прототипом предлагаемого изобретения. Данный оттискной материал содержит антимикробную добавку в виде солей четвертичного аммония или составов на основе гуанидина и его деривативов, ввиду чего бактерицидные и вируцидные свойства материала-прототипа недостаточно высоки. Дополнительному к этому недостатку материала-прототипа он характеризуется ограниченной индивидуальной переносимостью, что не позволяет использовать материал-прототип для ортопедического стоматологического лечения широкого контингента пациентов.
Заявляемое изобретение направлено на решение технической задачи повышения бактерицидных и вируцидных свойств альгинатных оттискных материалов, наряду с расширением ассортимента их составов, характеризующихся разнообразными физическими и биологическими свойствами, с тем чтобы обеспечить ортопедическое стоматологическое лечение для широкого контингента пациентов.
Поставленная задача решается тем, что в альгинатном оттискном материале, содержащем антимикробную добавку, - согласно изобретению, - антимикробной добавкой является диметилсульфоксид в количестве (10-16)% от суммарной массы остальных компонентов материала.
В частных случаях осуществления изобретения:
- до приготовления слепочной массы из оттискного материала диметилсульфоксид находится вместе с остальными компонентами в общем объеме материала;
- до приготовления или на стадии приготовления слепочной массы из оттискного материала диметилсульфоксид находится отдельно от остальных компонентов оттискного материала, в составе водного раствора;
- массовая концентрация диметилсульфоксида в водном растворе составляет (6-8)%.
От изобретения ожидается технический результат, совпадающий с существом решаемой задачи.
Согласно изобретению, альгинатный оттискной материал содержит в качестве антимикробной добавки диметилсульфоксид (ДМСО, димексид) в количестве (10-16)% от суммарной массы остальных компонентов материала. Ими являются известные для альгинатных оттискных материалов вещества: хорошо растворимые в воде соли альгинатной кислоты, представляющие матричный компонент для отверждаемого состава, вещества-наполнители для придания необходимой прочности отверждаемой массе, вещества-связующие, вещества-замедлители для регулирования скорости отверждения замешиваемой массы и другие компоненты.
Содержащийся в альгинатном оттискном материале диметилсульфоксид является сильнодействующим антимикробным веществом, благодаря которому исключается как возможность заражения болезнетворными организмами слепочной массы, так и возможность обмена различного рода инфекциями между врачом-ортодонтом и пациентом. Наряду с высокими антисептическими свойствами диметилсульфоксида, предпосылкой к введению в состав оттискного материала этого натурального вещества являются его уникальные терапевтические свойства: медицинской практикой подтверждена эффективность диметилсульфоксида для лечения широкого перечня заболеваний.
В качестве примера осуществления изобретения укажем альгинатный оттискной материал следующего конкретного состава:
альгинат калия - 4,5 г;
диатомит - 9,0 г;
карбонат кальция - 2,9 г;
фосфат калия - 1,6 г;:
диметилсульфоксид - 2,3 г.
В этом конкретном примере количество диметилсульфоксида в альгинатном оттискном материале составляет 12,8% от суммарной массы (18 г) остальных компонентов материала.
До приготовления слепочной массы из оттискного материала диметилсульфоксид может находиться (храниться) вместе с остальными компонентами в общем объеме оттискного материала либо находиться отдельно от остальных компонентов. В первом случае приготовление слепочной массы производится общепринятым в ортодонтической практике способом, по которому порошкообразный оттискной материал пересыпают в специальную емкость и замешивают при добавлении воды. Ее количество для предлагаемого изобретением оттискного материала составляет преимущественно (1,2-2,2) массы порошка.
В случае, когда диметилсульфоксид находится отдельно от остальных компонентов оттискного материала, он содержится в составе водного раствора, сделанного врачом-ортодонтом на стадии приготовления слепочной массы (непосредственно перед замешиванием) или поставляемого изготовителем оттискного материала в отдельной емкости. Массовая концентрация диметилсульфоксида в водном растворе составляет преимущественно (6-8)%. Такой водный раствор в количестве, составляющем (1,5-2,5) массы остальных компонентов оттискного материала, обеспечивает приготовление слепочной массы надлежащего качества; дополнительного количества воды не требуется.
Предлагаемый альгинатный оттискной материала с диметилсульфоксидной добавкой обеспечивает получение зубочелюстного оттиска с повышенными антисептическими свойствами и надлежащими санитарно-эпидемиологическими, физическими и физиологическими характеристиками. Клинические испытания показали, что после снятия слепков с использованием предлагаемого оттискного материала у пациентов снижается рыхлость краевой десны (подтверждено лазерной допплерометрией), уменьшается отечность (что проявляется особенно наглядно у пациентов после препарирования зубов). Обладая высокими фунгицидными, бактерицидными и вируцидными свойствами, предлагаемый оттискной материал является высокоэффективным средством против внутриротовых микроорганизмов staphylococcus aureus, streptococcus pyogenes, escherichia coli, psendomonas aeruginosa, Candida albicans, а также против вируса гепатита 5, вируса человеческого иммунодефицита и ряда штаммов герпеса. Исследования показали, что при снятии слепка слепочной массой с диметилсульфоксидной добавкой происходит значительное уменьшение количества микроорганизмов по видовому составу, микробная нагрузка сокращается на (1-3) порядка.
Приготовленный из предлагаемого материала слепок хранится без потери первоначальной формы и без опасности заражения болезнетворными микроорганизмами в течение времени, достаточного для выполнения всех необходимых ортодонтических процедур. Перечисленные достоинства предлагаемого оттискного материала имеют особое значение ввиду легкого проникновения микрочастиц из окружающей среды в альгинатные материалы, и поскольку обычные для медицинской практики средства стерилизации хирургических инструментов и оборудования могут нарушить структуру альгинатных оттискных масс.
Описанные качества альгинатного оттискного материала с диметилсульфоксидной добавкой обеспечиваются во всем заявленном диапазоне характеристик.
Таким образом, подтвержден ожидаемый от изобретения технический результат, состоящий в повышении бактерицидных и вируцидных свойств альгинатных оттискных материалов, наряду с расширением ассортимента их составов, характеризующихся разнообразными физическими и биологическими свойствами, с тем чтобы обеспечить ортопедическое стоматологическое лечение для широкого контингента пациентов.
Известно, насколько важным фактором в ортодонтическом и ортопедическом стоматологическом лечении является состояние слизистой оболочки полости рта пациента. Воспалительные реакции, отеки, кровоточивость, нарушение гемодинамики осложняют лечебный процесс или вообще могут явиться показанием для прекращения лечения. В этой связи необходимо отметить, что при использовании альгинатного оттискного материала с диметилсульфоксидной добавкой наблюдался обезболивающий эффект, уменьшалась кровоточивость десен. Аллергических реакций у пациентов не зафиксировано.
Исходя из этих положительных данных, мы рекомендуем также использовать предлагаемый альгинатный оттискной материал с диметилсульфоксидной добавкой в качестве эффективного средства для профилактики воспалительных заболеваний полости рта и облегчения пациентам восстановительного периода после стоматологических манипуляций, например, после препарирования зубов.
Все компоненты предлагаемого альгинатного оттискного материала производятся промышленно и представлены на рынке, а соответствующие технологические приемы для приготовления слепочной массы хорошо освоены.